지금까지, 티타늄 (titanium) 및/또는 지르코늄 (zirconium)이 중간기공 (mesopores)상에 담지된 (조합된) 제올라이트 (zeolites)를 포함하는 수소화처리 촉매 (hydrotreating catalysts)는 버텀 오일 (bottom oil)을 처리하기 위해 사용되어 왔다 (예를 들어, 일본 미심사 공개 특허출원 제2000-334305호, 제2002-255537호, 및 제2003-226519호 참조). 예를 들어, 일본 미심사 공개 특허출원 제2000-334305호는 티타니아 (titania) 또는 지르코니아 (zirconia)의 티타늄-그룹 금속 산화물로 구성된 초미립자 (ultrafine particles)가 중간 기공의 안쪽 표면에 조합되고, 제올라이트에서 알루미늄 대 실리콘의 원자 비, 즉, [Al]/[Si]가 0.01 대 0.1을 갖는 (다시 말해서, 20 내지 200의 SiO2 대 Al2O3의 몰비 (이하 "Si02/Al2C3 몰비" 또는 "실리카-알루미나 비"라함)) 제올라이트로 구성된 촉매 지지체 (catalyst support)상에 담지된 수소화적인 금속 (hydrogenative metal)을 포함하는 수소화 촉매 (hydrogenation catalyst)를 개시하고 있다.   티타늄-그룹 금속 산화물로 구성된 초미립자와 조합된 제올라이트는 pH 0.8 내지 2에서 티타니아 또는 지르코니아의 티타늄-그룹 금속 염의 수용액 (aqueous solution)과 접촉한 중간기공을 갖는 원료 (raw-material) 제올라이트를 가져오는 단계, 상기 제올라이트를 물로 세척하는 단계, 상기 최종 제올라이트를 건조시키는 단계, 및 상기 건조 제올라이트를 400℃ 내지 600℃에서 소성하는 단계에 의해 제조된다고 개시하고 있다. 일본 미심사 공개 특허출원 제2002-255537호는 높은 중간기공 함량 (high mesopore content), 0.01 대 0.2의 알루미늄 대 실리콘의 원자비 (즉, [Al]/[Si]) (다시 말해서, 10 내지 200의 실리카-알루미나 비), 50 내지 1000 Å의 기공 직경을 갖는 각 중간기공의 30% 내지 50%의 부피 퍼센트, 0.14 cc/g 이상의 중간기공의 부피, 및 25 원자 퍼센트 이상의 모든 알루미늄 원자에 대하여 테트라코디네이트된 알루미늄 원자 (aluminum atoms)의 비율을 갖는 제올라이트, 및 상기 제올라이트에서, 쉽게 환원되지 않는, 티타니아 및/또는 지르코니아의 금속 산화물 초미립자가 상술한 제올라이트의 중간기공의 안쪽 표면에 조합되고, 상술한 제올라이트로 구성된 촉매 지지체 상에 담지된 수소화적인 금속을 포함하는 수소화처리 촉매를 개시하고 있다.   높은 중간기공 함량을 갖는 상기 제올라이트는 pH 0.8 내지 2의 강산성 수용액과 접촉하여 원료 제올라이트를 가져오는 단계, 상기 제올라이트를 50℃ 내지 200℃에서 건조시키는 단계, 및 상기 건조 제올라이트를 350℃ 내지 600℃에서 소성시키는 단계에 의해 제조된다.   따라서, 기공의 안쪽 표면에 조합된 (담지된) 금속 산화물 초미립자에서 제올라이트를 제조하는 것이 가능하다는 것을 개시하고 있다. 일본 미심사 공개 특허출원 제2003-226519호는 탄화수소 오일용 수소화처리 촉매, 주기율표 (periodic table)의 4번째 그룹에서 금속 원소 (티타늄, 지르코늄, 또는 하프늄)을 함유하는 24.28 Å 이상 및 24.46 Å 이하의 결정 격자 상수 (crystal lattice constant)를 갖는 파우자사이트 (faujasite) 제올라이트에서 변형된 제올라이트, 원소 금속 기초로 하여 0.1 중량% 내지 10 중량%의 금속 원소 함량, 0.01 내지 0.1 (다시 말해서, 20 내지 200의 실리카-알루미나 비)의 Al/Si 원자 비, 및 또 다른 수소화적인 금속을 함유하는 상기 변형된 제올라이트를 포함하는 수소화 처리 촉매를 개시하고 있다.   상기 변형된 제올라이트는 산성 조건하에서 주기율표의 4번째 그룹에서 수-용성 화합물의 원소를 함유하는 수용액과 접촉하여 결정 격자 상수 24.28 Å 내지 24.46 Å을 갖는 파우자사이트 제올라이트를 가져오는 단계로 제조된다고 개시하고 있다. 그러나, 이런 수소화처리 촉매에서, 상기 중간 기공은 담지된 금속으로 막히고, 따라서 이런 촉매는 VGO 및 DAO와 같은 중질 탄화수소 오일의 수소화처리 (또는 수소첨가분해)에 대한 어떤 경우에 있어서 적합하지 않다. WO 2007/032232호에서 개시된 바와 같이, 지지체로서, 제올라이트 프레임워크에 통합된 티타늄 원자를 함유하는 Y-형 제올라이트 (다시 말해서, 상기 프레임워크를 구성하는 알루미늄 원자에서 Y-형 제올라이트는 티타늄 원자로 치환된다)를 포함하는 제올라이트는 개발되어 왔다.  상기 제올라이트는 pH 1.5 이하에 티타늄을 함유하는 산성 수용액으로 Y-형 제올라이트로 처리하는 단계에 의해 제조될 수 있고, 여과하는 단계, 세척하는 단계 및 건조하는 단계가 수반된다.   이것에 의해, 상기 제올라이트는 중간기공 막힘 없이 제올라이트 프레임워크 구조안에 통합된 티타늄 원자를 함유하도록 제조될 수 있다.   이것은 지지체로써 상술한 제올라이트를 포함하는 수소화처리 촉매가 중질 탄화수소오일의 수소화 처리에 적용된 경우, 중간 유분의 수율이 중질 탄화수소 오일이 중간 기공안에 쉽게 확산될 수 있기 때문에 개선되는 것을 개시하고 있다.
이 문장들은 임의의 순서로 섞여 있습니다. 모든 문장을 활용하여 원본 단락의 순서와 내용을 올바른 순서로 재구성하세요.
#문장 리스트: ['  이것에 의해, 상기 제올라이트는 중간기공 막힘 없이 제올라이트 프레임워크 구조안에 통합된 티타늄 원자를 함유하도록 제조될 수 있다.', '  이것은 지지체로써 상술한 제올라이트를 포함하는 수소화처리 촉매가 중질 탄화수소오일의 수소화 처리에 적용된 경우, 중간 유분의 수율이 중질 탄화수소 오일이 중간 기공안에 쉽게 확산될 수 있기 때문에 개선되는 것을 개시하고 있다.', '  티타늄-그룹 금속 산화물로 구성된 초미립자와 조합된 제올라이트는 pH 0.8 내지 2에서 티타니아 또는 지르코니아의 티타늄-그룹 금속 염의 수용액 (aqueous solution)과 접촉한 중간기공을 갖는 원료 (raw-material) 제올라이트를 가져오는 단계, 상기 제올라이트를 물로 세척하는 단계, 상기 최종 제올라이트를 건조시키는 단계, 및 상기 건조 제올라이트를 400℃ 내지 600℃에서 소성하는 단계에 의해 제조된다고 개시하고 있다.', '지금까지, 티타늄 (titanium) 및/또는 지르코늄 (zirconium)이 중간기공 (mesopores)상에 담지된 (조합된) 제올라이트 (zeolites)를 포함하는 수소화처리 촉매 (hydrotreating catalysts)는 버텀 오일 (bottom oil)을 처리하기 위해 사용되어 왔다 (예를 들어, 일본 미심사 공개 특허출원 제2000-334305호, 제2002-255537호, 및 제2003-226519호 참조).', '  따라서, 기공의 안쪽 표면에 조합된 (담지된) 금속 산화물 초미립자에서 제올라이트를 제조하는 것이 가능하다는 것을 개시하고 있다.', '예를 들어, 일본 미심사 공개 특허출원 제2000-334305호는 티타니아 (titania) 또는 지르코니아 (zirconia)의 티타늄-그룹 금속 산화물로 구성된 초미립자 (ultrafine particles)가 중간 기공의 안쪽 표면에 조합되고, 제올라이트에서 알루미늄 대 실리콘의 원자 비, 즉, [Al]/[Si]가 0.01 대 0.1을 갖는 (다시 말해서, 20 내지 200의 SiO2 대 Al2O3의 몰비 (이하 "Si02/Al2C3 몰비" 또는 "실리카-알루미나 비"라함)) 제올라이트로 구성된 촉매 지지체 (catalyst support)상에 담지된 수소화적인 금속 (hydrogenative metal)을 포함하는 수소화 촉매 (hydrogenation catalyst)를 개시하고 있다.', '일본 미심사 공개 특허출원 제2002-255537호는 높은 중간기공 함량 (high mesopore content), 0.01 대 0.2의 알루미늄 대 실리콘의 원자비 (즉, [Al]/[Si]) (다시 말해서, 10 내지 200의 실리카-알루미나 비), 50 내지 1000 Å의 기공 직경을 갖는 각 중간기공의 30% 내지 50%의 부피 퍼센트, 0.14 cc/g 이상의 중간기공의 부피, 및 25 원자 퍼센트 이상의 모든 알루미늄 원자에 대하여 테트라코디네이트된 알루미늄 원자 (aluminum atoms)의 비율을 갖는 제올라이트, 및 상기 제올라이트에서, 쉽게 환원되지 않는, 티타니아 및/또는 지르코니아의 금속 산화물 초미립자가 상술한 제올라이트의 중간기공의 안쪽 표면에 조합되고, 상술한 제올라이트로 구성된 촉매 지지체 상에 담지된 수소화적인 금속을 포함하는 수소화처리 촉매를 개시하고 있다.', ' 상기 제올라이트는 pH 1.5 이하에 티타늄을 함유하는 산성 수용액으로 Y-형 제올라이트로 처리하는 단계에 의해 제조될 수 있고, 여과하는 단계, 세척하는 단계 및 건조하는 단계가 수반된다.', '  높은 중간기공 함량을 갖는 상기 제올라이트는 pH 0.8 내지 2의 강산성 수용액과 접촉하여 원료 제올라이트를 가져오는 단계, 상기 제올라이트를 50℃ 내지 200℃에서 건조시키는 단계, 및 상기 건조 제올라이트를 350℃ 내지 600℃에서 소성시키는 단계에 의해 제조된다.', 'WO 2007/032232호에서 개시된 바와 같이, 지지체로서, 제올라이트 프레임워크에 통합된 티타늄 원자를 함유하는 Y-형 제올라이트 (다시 말해서, 상기 프레임워크를 구성하는 알루미늄 원자에서 Y-형 제올라이트는 티타늄 원자로 치환된다)를 포함하는 제올라이트는 개발되어 왔다.', '그러나, 이런 수소화처리 촉매에서, 상기 중간 기공은 담지된 금속으로 막히고, 따라서 이런 촉매는 VGO 및 DAO와 같은 중질 탄화수소 오일의 수소화처리 (또는 수소첨가분해)에 대한 어떤 경우에 있어서 적합하지 않다.', '일본 미심사 공개 특허출원 제2003-226519호는 탄화수소 오일용 수소화처리 촉매, 주기율표 (periodic table)의 4번째 그룹에서 금속 원소 (티타늄, 지르코늄, 또는 하프늄)을 함유하는 24.28 Å 이상 및 24.46 Å 이하의 결정 격자 상수 (crystal lattice constant)를 갖는 파우자사이트 (faujasite) 제올라이트에서 변형된 제올라이트, 원소 금속 기초로 하여 0.1 중량% 내지 10 중량%의 금속 원소 함량, 0.01 내지 0.1 (다시 말해서, 20 내지 200의 실리카-알루미나 비)의 Al/Si 원자 비, 및 또 다른 수소화적인 금속을 함유하는 상기 변형된 제올라이트를 포함하는 수소화 처리 촉매를 개시하고 있다.', '  상기 변형된 제올라이트는 산성 조건하에서 주기율표의 4번째 그룹에서 수-용성 화합물의 원소를 함유하는 수용액과 접촉하여 결정 격자 상수 24.28 Å 내지 24.46 Å을 갖는 파우자사이트 제올라이트를 가져오는 단계로 제조된다고 개시하고 있다.']